무 알칼리 유리 기판 에 스퍼터링 방법 에 의하 여 산화주석 인듐 ( ITO ) 전극 을 형성 하 였 다 . 이후 , 산화주석 인듐 ( ITO ) 전극 상 에 2 wt % 의 이산화주석 ( SnO 2 ) 이 에탄올 ( ethanol ) 에 포함 된 용액 을 2 , 000 rpm 으로 스핀 코팅 한 후 150 ℃ 에서 30 분 간 건조 하 였 다 . 그 후 페로 브 스카이 트 전구체 ( ( HC ( NH 2 ) 2 ) x ( CH 3 NH 3 ) yCs 1 - x - yPbIzBr 3 - z ( 0 < x < 1 , 0 < y < 1 , 0 . 8 < x + y < 1 , 0 < z < 3 ) 와 페로 브 스카이 트 전구체 대비 0 . 05 wt % 의 불 소계 계면 활성제 ( 3 M 社 , FC - 4430 ) 를 디 메틸 포름 아미드 ( dimethylformamide ) 에 녹인 용액 을 5 , 000 rpm 으로 스핀 코팅 한 후 100 ℃ 에서 30 분 간 가열 하 여 광 흡수 층 을 형성 하 였 다 . 이후 Spiro - OMeTAD 를 클로로벤젠 ( chlorobenzene ) 에 녹인 후 터 셔리 부틸 피리딘 ( tBP ) 및 리튬 비스 ( 트리플 루 오로 메탄 술포닐 ) 이미드 ( LiTFSI ) 를 첨가 한 용액 을 스핀 코팅 한 후 Au 전극 을 진공 증착 으로 형성 하 였 다 . 마지막 으로 수분 흡습 용 점착제 가 코팅 된 필름 으로 봉지 한 후 60 ℃, 6 bar 에서 30 분 간 오토클레이브 ( autoclave ) 하 여 태양 전지 를 완성 하 였 다 .